FR 2791597 A1 20001006 FR 9904195 A 19990329 -I 2791597 Procédé de fabrication d'objets extrudés et veinés dans la masse, à base de polymères thermoplastiques La présente invention concerne un procédé de fabrication d'objets extrudés finis ou semi-ouvrés, en particulier des profilés et des tubes, en matière thermoplastique, à aspect veiné en surface et dans la masse, ce procédé permettant de faire apparaître distinctement des veines dans la masse et sur la surface des objets extrudés avec des nuances colorées semblables à celles du bois ou des pierres telles que le marbre. On connait des procédés d'extrusion de polymères thermoplastiques additionnés d'adjuvants et de colorants, afin d'imiter le bois, mais ils ne permettent pas de fabriquer des objets extrudés dont on peut faire varier la structure, afin qu'elle soit, soit compacte, soit cellulaire et simultanément obtenir un aspect veiné imitant correctement le bois, en surface et à coeur. Ainsi, le brevet français n 2 101 956 décrit un procédé d'extrusion d'une composition en une structure cellulaire analogue au bois, à cellules fermées, résistante aux chocs, amincissable et clouable, et ayant une peau en formant partie intégrante. Cette composition comprend une résine vinylique particulière, un lubrifiant, un agent d'expansion, et un système activateur constitué de thioglycolate d'organoétain, et d'un sel de baryum d'un acide gras saturé ayant de 14 à 18 atomes de carbone. Cette composition est prémélangée dans un mélangeur classique à haute intensité, en introduisant les matières premières précitées dans un ordre déterminé, puis refroidie. Le prémélange pulvérulent obtenu est ensuite introduit dans une extrudeuse. Ce procédé d'extrusion, qui implique un prémélange à chaud des matières premières en vue de préparer une matière composite (le plus souvent désignée sous le vocable de "compounds") à l'état pulvérulent, est compliqué. -2- 2791597 En outre, le procédé d'extrusion décrit dans le brevet français n 2 101 956 ne permet pas d'obtenir un profilé ayant l'aspect veiné du bois, en surface et à coeur. Dans la demande de brevet européen n 46 579, pour obtenir un profilé à aspect veiné, il est préconisé de partir d'un mélange de polychlorure de vinyle, d'un polymère particulier comme des polyéthylènes chlorés et de divers adjuvants, en particulier des colorants, d'homogénéiser ce mélange à chaud à une température inférieure à la température de plastification, généralement jusqu'à 120 C, puis de refroidir le mélange à la température ambiante et enfin, de façon conventionnelle, de mouler par injection ou d'extruder le mélange. Ce procédé d'extrusion implique aussi un prémélange à chaud des matières premières en vue de préparer une matière composite (ou "compounds"). Ce procédé à plusieurs étapes est compliqué et, par conséquent, coûteux. En outre, il ne permet de fabriquer que des profilés à structure compacte. Un autre défaut majeur du procédé décrit dans cette demande de brevet européen réside dans le fait que ces profilés ont généralement une coloration relativement homogène dans la masse. Dès lors, les veines sont à peine visibles, voire pas du tout. Plus récemment, il a été décrit dans la demande de brevet japonais JP 7214631, un procédé de fabrication par extrusion d'un bois synthétique comprenant les étapes principales suivantes: - alimentation d'une extrudeuse avec une matière première constituée d'une résine thermoplastique synthétique colorée, une partie de cette résine ayant des nuances colorées correspondant au bois d'été et, l'autre partie, minoritaire, ayant des nuances colorées correspondant au bois d'hiver, -3- 2791597 - extrusion de cette matière première et passage du flux fondu entre la sortie de l'extrudeuse et la filière, au travers d'un élément annulaire présentant une pluralité de passages. Le procédé décrit dans cette demande de brevet japonais n'est prévu que pour un seul type de formule de résines thermoplastiques de départ. Aucun des brevets précités ne décrit un procédé de fabrication d'objets extrudés à aspect veiné en surface et dans la masse, permettant de faire varier à volonté et en continu l'intensité de la coloration et la densité des objets extrudés. La présente invention a pour objet un procédé ne présentant pas les inconvénients des procédés précités. Ainsi, un objectif principal de l'invention est un procédé de fabrication d'objets extrudés dont on peut faire varier en continu l'intensité des couleurs, la densité et la structure pour obtenir soit une structure cellulaire homogène ou une structure compacte, les objets extrudés obtenus ayant en outre un aspect veiné bien marqué, en surface et dans la masse, imitant bien l'apparence externe et interne du bois ou des pierres comme le marbre. Un autre objectif important de l'invention est un procédé de fabrication d'objets extrudés, à aspect veiné bien marqué en surface et dans la masse, qui soit simple et reproductible, en particulier qui puisse être mis en oeuvre à partir de matières premières disponibles dans le commerce, et qui ne nécessite pas la préparation préalable d'un "compounds". Un autre objectif important de l'invention est un procédé de fabrication d'objets extrudés finis ou semi-ouvrés, pouvant être formés et/ou thermoformés, et travaillés dans les mêmes conditions que le bois, par exemple, taillés, cloués, collés, peints, vernis, etc. -4 2791597 Conformément à la présente invention, on a trouvé un procédé de fabrication par extrusion d'objets, en particulier des profilés et des tubes, à base de polymères thermoplastiques, à aspect veiné en surface et dans la masse, permettant d'atteindre les objectifs précités. Ce procédé consiste en une combinaison des quatre caractéristiques essentielles (1) à (4) qui suivent: (1) on utilise une extrudeuse monovis composée d'au moins trois zones fonctionnelles successives: une zone d'alimentation ou d'entrée, une zone centrale de compression ou de fusion et une zone de pompage ou de sortie, l'extrudeuse monovis étant suivie d'une filière, puis par un conformateur, (2) en continu, on prépare à température ambiante un mélange homogène et on introduit le mélange homogène obtenu dans la zone d'alimentation de l'extrudeuse, le mélange homogène comprenant: au moins deux composants à base de polymères thermoplastiques, adjuvantés et de couleurs différentes, une partie au moins de l'un ou de ces deux composants étant sous la forme de granulés, si nécessaire, un ou plusieurs additifs tels qu'un ou plusieurs agents pour améliorer les caractéristiques aux chocs des objets extrudés, la température de consigne de l'extrudeuse dans la zone d'alimentation étant réglée à une valeur inférieure à la température de fusion des polymères thermoplastiques, (3) on règle la température de consigne de l'extrudeuse au niveau de la zone de compression à une valeur inférieure ou égale à la température de fusion des polymères thermoplastiques, et, au niveau de la zone de pompage, à une valeur supérieure à la température -5 2791597 de fusion des polymères thermoplastiques, le temps de séjour du mélange dans l'extrudeuse étant adapté en vue d'obtenir un mélange fondu et malaxé de façon hétérogène en sortie de l'extrudeuse, (4) puis on divise le flux sortant de l'extrudeuse en au moins deux flux qui alimentent la filière puis le conformateur. L'ensemble des conditions opératoires (1) à (3) précitées contribuent à l'obtention d'un mélange fondu et malaxé de façon hétérogène en sortie de l'extrudeuse. L'étape (4) du procédé selon l'invention permet de multiplier les hétérogénéités du mélange fondu et de favoriser l'apparition de veines bien distinctes en surface et dans la masse des objets extrudés, ces veines étant analogues dans leur forme et leur couleur à celles du bois ou à celles des pierres comme le marbre. Une première caractéristique essentielle du procédé selon l'invention réside dans le choix de l'extrudeuse qui doit être à une vis pour obtenir des objets extrudés avec un effet veiné bien distinct en surface et dans la masse, imitant correctement le bois ou les pierres comme le marbre. Avantageusement, l'extrudeuse monovis présente l'une ou l'autre des deux caractéristiques techniques (a) et (b) qui suivent: (a) la longueur (L) de la monovis varie d'environ 20 à environ 28 diamètres (D), (b) le taux de compression dans la zone de compression de la monovis varie d'environ 1,5 à environ 2,5. Le taux de compression correspond au rapport du diamètre du noyau de la monovis dans la zone de pompage sur le diamètre du noyau de la monovis dans la zone d'alimentation. -64 - 2791597 De préférence, la monovis vérifie à la fois les caractéristiques (a) et (b) précitées. Une seconde caractéristique essentielle du procédé selon l'invention réside dans des opérations menées en continu, à savoir la préparation d'un mélange homogène de l'ensemble des matières premières utilisées pour fabriquer les objets extrudés, suivie par l'introduction en continu du mélange homogène dans la zone d'alimentation de l'extrudeuse monovis. Par matières premières, on entend les composants précités à base de polymères thermoplastiques, adjuvantés et colorés, éventuellement un ou plusieurs additifs et éventuellement un ou plusieurs agents d'expansion. Par mélange homogène, on entend un mélange avec une distribution uniforme des matières premières malgré les différences de densité et de granulométrie, ou, en d'autres termes, un mélange avec ségrégation minimisée, voire absente. En d'autres termes, le dosage des matières premières, la préparation du mélange homogène comprenant ces matières premières et l'introduction du mélange homogène dans l'extrudeuse, sont effectués en continu, sans interruption dans le temps, afin de limiter, voire d'éliminer, les phénomènes de ségrégation dans le mélange homogène. Avantageusement, on peut faire varier à volonté la quantité et la nature des matières premières et, ainsi, en continu, modifier l'intensité des couleurs et la densité des objets extrudés. Le mélange homogène peut comprendre des matières premières sous la forme de poudre. De préférence, au plus 20% en poids du mélange homogène est sous la forme de poudre. -7 2791597 Le mélange homogène est préparé à température ambiante de l'atelier, inférieure à 50 C, généralement à environ 20 C. Ainsi, les matières premières restent solides lors de la préparation du mélange homogène. Le mélange homogène est5 introduit en continu et, de préférence, directement depuis les moyens de dosage et de mélange, dans l'extrudeuse sans préparation préalable d'un "compounds" ou matière composite sous forme de granulés. De préférence, dans le cadre du procédé selon l'invention, aucune matière première n'est introduite séparément des autres matières premières dans l'extrudeuse monovis. Par conséquent, l'introduction des matières premières dans l'extrudeuse est de préférence prévue uniquement au niveau de la zone d'alimentation. Le mélange homogène introduit dans l'extrudeuse monovis comprend au moins deux composants à base de polymères thermoplastiques, adjuvantés et de couleurs différentes, une partie au moins de l'un ou de ces deux composants étant sous la forme de granulés. De préférence, le mélange homogène comprend au moins trois composants à base de polymères thermoplastiques, chaque composant étant adjuvanté et de couleur différente, une partie au moins de l'un ou de plusieurs de ces composants étant sous la forme de granulés. Les couleurs des composants peuvent varier du blanc au noir (en passant, notamment par les jaunes, ocres, verts, rouges, bleus, bruns, etc.). Les quantités et les couleurs des composants thermoplastiques sont adaptées en fonction des nuances colorées que l'on cherche à obtenir pour imiter un bois naturel particulier ou une pierre naturelle à effet marbré. Suivant la quantité et la couleur des composants thermoplastiques, on obtient un objet extrudé dont la couleur est plus ou moins prononcée, allant d'un bois clair à un bois foncé. -8- 2791597 A titre de polymères thermoplastiques convenant à la mise en oeuvre du procédé selon l'invention, on peut citer les polychlorures de vinyle, les polyacétates de vinyle, les polyoléfines, les polymères styréniques, en particulier5 les copolymères acrylonitrile-butadiène- styrène (ABS) et les polyacryliques. Le choix du polymère thermoplastique est déterminé en fonction des propriétés mécaniques souhaitées pour les objets extrudés. Les polymères thermoplastiques préférés sont les polychlorures de vinyle. Ainsi, de préférence, l'un au moins des composants, utilisés pour préparer le mélange homogène destiné à être chargé dans l'extrudeuse monovis, est constitué essentiellement de polychlorure de vinyle. Encore mieux, l'ensemble des composants thermoplastiques du mélange homogène sont constitués essentiellement de polychlorure de vinyle. Outre des colorants, les composants peuvent renfermer différents adjuvants de nature chimique variable selon le type de polymère thermoplastique et les propriétés mécaniques finales souhaitées. Les colorants et les éventuels autres adjuvants prévus dans la masse des composants thermoplastiques sont choisis parmi ceux qui sont capables de supporter les conditions d'extrusion, en particulier parmi ceux qui ne se décomposent pas aux températures prévues dans les différentes zones de l'extrudeuse monovis. Par exemple, si les composants thermoplastiques sont à base de polychlorure de vinyle, les adjuvants qui sont généralement prévus dans la masse des composants sont des stabilisants, des lubrifiants, des colorants et éventuellement, des plastifiants. 9 2791597 Afin d'apporter une propriété supplémentaire à l'objet extrudé, on peut choisir des composants thermoplastiques renfermant en outre un adjuvant approprié, tel qu'un agent anti-UV, des charges minérales comme par exemple des5 paillettes de mica pour donner un effet esthétique supplémentaire, etc. Avantageusement, un agent pour modifier les caractéristiques aux chocs des objets extrudés est associé aux composants thermoplastiques, soit dans la masse des composants, ou bien par ajout de cet agent aux matières premières utiles à la préparation du mélange homogène, comme les composants thermoplastiques solides. A titre d'exemple d'agent permettant de modifier les caractéristiques aux chocs des objets extrudés, on peut citer les ABS, les polymères acryliques et les polyéthylènes chlorés. Les polyéthylènes chlorés sont préférés. Avantageusement, on utilise une quantité d'agent pour modifier les caractéristiques aux chocs des objets extrudés variant de 0,1 à 5% en poids rapporté au poids du mélange homogène.25 Le mélange homogène est introduit dans la zone d'alimentation de l'extrudeuse monovis, la température de consigne de l'extrudeuse étant réglée à une valeur inférieure à la température de fusion des polymères thermoplastiques. Dans le cas o les composants thermoplastiques sont à base de polychlorure de vinyle, cette température varie avantageusement de 150 C à 155 C. La troisième caractéristique essentielle de l'invention a pour objectif d'effectuer la fusion du mélange homogène uniquement dans la partie finale de la zone de pompage de l'extrudeuse, c'est-à-dire la partie proche de la sortie -10 - de l'extrudeuse. A cette fin, la température de consigne de l'extrudeuse dans ces deux zones, ainsi que le temps de séjour du mélange dans l'extrudeuse, sont réglés, afin d'obtenir un mélange fondu et malaxé de façon hétérogène en sortie de l'extrudeuse. De préférence, - la température de consigne de l'extrudeuse, au niveau de la zone de compression, est inférieure d'au plus 25 C ou sensiblement égale à la température de fusion des polymères thermoplastiques et, - la température de consigne de l'extrudeuse, au niveau de la zone de pompage, est: supérieure d'au plus 25 C à la température de fusion des polymères thermoplastiques, dans la majeure partie de la zone de pompage, supérieure d'au moins 25 C à la température de fusion des polymères thermoplastiques dans la partie finale de la zone de pompage, proche de la sortie de l'extrudeuse. Dans le cas o les composants sont à base de polychlorure de vinyle, la température de consigne de l'extrudeuse varie avantageusement: - d'environ 150 C à environ 160 C dans la zone de compression, - d'environ 170 C à environ 180 C dans la majeure partie de la zone de pompage, - d'environ 185 C à environ 195 C dans la partie finale de la zone de pompage, proche de la sortie de l'extrudeuse. Egalement, dans ce cas précis, le temps de séjour du mélange à base de polychlorure de vinyle dans l'extrudeuse varie avantageusement entre environ 2 minutes et environ 5 minutes et est fonction de la géométrie et des dimensions de l'objet extrudé. Conformément à une quatrième caractéristique essentielle de l'invention, en sortie de l'extrudeuse, on divise le flux sortant, constitué par le mélange fondu et malaxé de façon hétérogène, et on le divise en au moins deux flux qui alimentent une filière puis un conformateur. Le nombre de flux résultant de cette division est fonction des dimensions de la section de l'objet extrudé. Cette division doit en effet être réalisée sans freinage important du flux sortant de l'extrudeuse, sinon le mélange fondu risque de se dégrader. Avantageusement, on divise le flux sortant de l'extrudeuse en quatre flux, de préférence en six flux, encore mieux en huit flux. Ainsi, on accroît le nombre et la netteté des veines dans la masse des objets extrudés. Pour ce faire, on prévoit entre la fin de l'extrudeuse monovis et la filière des moyens pour diviser le flux de mélange fondu. Ces moyens peuvent être constitués par une bague à ailettes ou bien par une bague percée d'ouvertures de dimensions suffisantes pour ne pas freiner de façon sensible le flux, et en un nombre équivalent au nombre de flux souhaité. De préférence, on choisit une bague à ailettes fixes, les ailettes ayant une forme appropriée pour guider et diviser le flux de mélange fondu sans le freiner de façon sensible. Conformément à une variante préférentielle de l'invention, on provoque l'expansion du flux sortant de l'extrudeuse: soit en injectant un gaz inerte sous pression contrôlée dans le flux de mélange fondu et malaxé de façon hétérogène sortant de l'extrudeuse, avant la division de ce flux; -12- 2791597 - soit en ajoutant un agent d'expansion, de préférence solide, dans le mélange homogène des matières premières, avant son introduction dans la zone d'alimentation de l'extrudeuse et en activant l'agent d'expansion dans la partie finale de la zone de pompage, proche de la filière, afin de provoquer l'expansion en sortie de la filière.. L'expansion est de préférence obtenue par voie chimique et activation à chaud d'un agent porogène choisi parmi les azodicarbonamides et les bicarbonates alcalins. Plus précisément, dans le cas o l'agent d'expansion est un agent porogène, le procédé selon l'invention comprend la combinaison des conditions opératoires (1) à (4) précitées, et les conditions opératoires supplémentaires suivantes: - le mélange homogène comprend en outre au moins un agent d'expansion, de préférence prévu dans le mélange homogène avant son introduction dans la zone d'alimentation de l'extrudeuse, - on règle la température de consigne de l'extrudeuse au niveau de la zone de compression et de la majeure partie de la zone de pompage, de sorte à ne pas déclencher le phénomène d'expansion, et - on active l'agent d'expansion à la fin de la zone de pompage, peu avant la filière, en portant la température de consigne de l'extrudeuse dans cette zone, à une température suffisamment élevée pour rendre actif l'agent d'expansion, et obtenir l'expansion en sortie de l'extrudeuse. Dans le cadre de cette variante préférentielle, on obtient des objets extrudés de densité variable pouvant aller, en moyenne, d'environ 0,6 à environ 1,5 et possédant à coeur une structure cellulaire homogène. -13- 2791597 Egalement, les objets extrudés présentent distinctement en surface et dans la masse des veines ayant, selon le cas, les nuances colorées et la forme des veines d'un bois naturel ou des pierres comme le marbre. L'installation industrielle utile pour la mise en oeuvre du procédé selon l'invention est simple. Cette installation comprend, de préférence: - des moyens de dosage des matières premières à l'état solide et des moyens d'homogénéisation de ces matières premières. A titre d'exemple, on peut prévoir un appareil doseur et mélangeur relié à des trémies indépendantes contenant chacune l'une des matières premières nécessaires à la préparation du mélange homogène, l'appareil doseur et mélangeur étant réglé en fonction de la composition préprogrammée du mélange homogène souhaité; - reliée directement à l'appareil doseur et mélangeur, une extrudeuse monovis dont les caractéristiques préférentielles ont été décrites ci-dessus; - en sortie de l'extrudeuse, des moyens de division du flux de mélange fondu et malaxé de façon hétérogène sortant de l'extrudeuse, en au moins deux flux qui alimentent une filière puis un conformateur de l'objet extrudé (également connu sous le vocable de "calibreur refroidisseur"). De préférence, ces moyens de division du flux sont une bague à ailettes fixes. Dans le cadre de l'invention, on n'utilise pas de grille de répartition comme moyen de division ou tout autre moyen équivalent favorisant l'homogénéisation du flux de mélange fondu. Pour la fabrication d'objets extrudés pleins (joncs, profilés à section), on utilise une filière classique sans poinçon. -14 - 2791597 Pour la fabrication d'objets extrudés (tubes à section circulaire, carrée, rectangulaire ou autres, etc.), on utilise une filière classique avec poinçon. Pour la fabrication de plaques ou de feuilles, on utilise une filière plate. Deux procédés de conformation différents peuvent avantageusement être envisagés dans le cadre de l'invention, chacun de ces deux procédés conduisant à un objet extrudé avec un aspect de surface différent, à savoir brillant pour l'un et satiné pour l'autre. Pour l'obtention d'un objet extrudé avec un aspect de surface brillant, une filière classique avec poinçon est indispensable. Le conformateur est alors disposé immédiatement après la filière et est distant d'au plus 0,1 mm de la sortie de la filière. Le conformateur a une section interne sensiblement égale à celle de la filière avec poinçon. Ainsi, un tube classique (ou profilé creux de section non circulaire),sortant de la filière avec poinçon, est maintenu dans le conformateur précité. L'expansion du mélange hétérogène fondu se produit alors essentiellement dans le conformateur, vers le coeur de l'objet extrudé. On obtient ainsi un objet extrudé plein avec une fine peau extérieure plus dense, qui contribue à augmenter sa résistance à la rayure et au marquage. Pour l'obtention d'un objet extrudé avec un aspect de surface satiné, une filière classique, à poinçon borgne, est indispensable, de section inférieure par rapport à l'entrée du conformateur. Le conformateur peut être prévu immédiatement après la sortie de la filière ou bien, le conformateur peut être éloigné de la sortie de la filière de sorte que l'expansion du mélange hétérogène fondu, sortant de la filière, s'effectue à l'air libre et vers l'extérieur. La distance du conformateur à la filière est, dans ce cas, dictée par le diamètre de l'objet extrudé durant l'expansion, et ce, jusqu'à l'obtention de la cote -15 - 2791597 du conformateur. On obtient ainsi un objet extrudé présentant en surface un aspect satiné, ce qui donne une imitation bois (sensation visuelle et toucher) encore meilleure. Le procédé selon l'invention permet de préparer des objets extrudés en matières thermoplastiques, à aspect veiné en surface et dans la masse, présentant les caractéristiques qui suivent: ils sont obtenus à partir d'un mélange comprenant au moins deux composants à base de polychlorure de vinyle, adjuvantés et de couleurs différentes, une partie au moins de l'un ou de ces deux composants étant sous la forme de granulés, éventuellement un ou plusieurs agents d'expansion, éventuellement un ou plusieurs agents pour modifier les caractéristiques aux chocs des profilés, - ils présentent une répartition cellulaire homogène, - ils ont une densité moyenne que l'on peut faire varier de 1,5 à 0,6, - ils peuvent être soumis à des opérations de formage et de thermoformage. Selon le cas: - les objets extrudés sont avantageusement creux ou pleins et possèdent une peau de surface densifiée, de densité sensiblement égale à 1,5, cette peau de surface ayant un aspect mat, satiné ou brillant, - ou les objets extrudés sont pleins et possèdent une peau de surface, de densité variant de 0,6 à 1,5 (bornes incluses), cette peau ayant un aspect mat ou satiné. Les objets extrudés, obtenus grâce au procédé selon l'invention, peuvent être utilisés partout o le bois est utilisé, par exemple pour fabriquer du mobilier, aussi bien d'extérieur que d'intérieur, encadrements de tableaux, de portes et de fenêtres, des montants, des revêtements de sol et des parois, et, d'une manière générale, des pièces de section courante de toute nature fabriquées habituellement en bois ou en profilés plastiques. Dans le cas d'une imitation bois, les objets extrudés peuvent en outre avantageusement être soumis à des opérations de thermoformage et de formage. Mais l'invention sera encore illustrée, sans être aucunement limitée, par la description suivante d'un mode de réalisation particulier donné à titre d'exemple. EXEMPLE: Fabrication d'un jonc de 25 mm de diamètre Dans l'installation industrielle préférée, présentée plus haut dans la description, de façon continue, on prépare un mélange homogène des matières premières, à température ambiante (de l'ordre de 20 C), le mélange homogène étant, en continu et immédiatement après, introduit dans une extrudeuse monovis. En outre, l'installation industrielle utilisée présente les caractéristiques qui suivent: - le doseur pondérai utilisé comprend cinq alimentations en matières premières; - l'extrudeuse comprend une monovis de 50 mm de diamètre (D) et de longueur égale à 28 D. Le taux de compression dans la zone de compression est égale à 2. Les températures de l'extrudeuse sont: au niveau de la zone d'alimentation: 150 C, au niveau de la zone de compression: 155 C, au niveau de la zone de pompage: 175 C et 195 C à proximité de la sortie de cette zone, au niveau de la filière: 187 C. Le débit de matières dans l'extrudeuse est de 40 kg par heure. -17 - 2791597 - la filière à poinçon comprend, dans le sens de défilement du flux fondu: une bague de 4 ailette fixes, une filière de 25 mm de diamètre, 5.un poinçon de 10 mm de diamètre. - le conformateur, tubulaire, de 25 mmn de diamètre est distant de moins de 0,1 mm de la filière. Les matières premières et leur dosage dans le mélange homogène sont les suivants (en pourcentage en poids): - 20 % de polychlorure de vinyle (PCV) rigide, de couleur marron foncé correspondant à la référence 470C dans la classification pantone, sous la forme de granulés; - 10 % de PVC rigide, de couleur marron clair correspondant à la référence 730C dans la classification pantone, sous la forme de granulés; - 69,7 % de PVC rigide, de couleur blanc cassé correspondant à la référence 1015 dans la classification RAL, sous la forme de granulés; - 0,1 % de polyéthylène chloré, en poudre; - 0,2 % d'azodiacide carbonique diamide. Les trois PVC utilisés ont une température de ramollissement VICAT de l'ordre de 81 C (mesurée dans les conditions de NF T 51.021B ou ISO 306B). Le produit final obtenu, en sortie du conformateur, est un jonc plein de 25 mm de diamètre, ayant un poids de 428 g par mètre, de densité moyenne égale à 0,87, à aspect veiné en surface et dans la masse, reproduisant de façon très satisfaisante l'aspect du bois merisier, en surface et dans la masse. -18 - REVENDICATIONS 1. Procédé de fabrication par extrusion d'objets à base de polymères thermoplastiques, à aspect veiné en surface et dans la masse, ce procédé étant caractérisé en ce que: (1) on utilise une extrudeuse monovis composée d'au moins trois zones fonctionnelles successives: une zone d'alimentation ou d'entrée, une zone centrale de compression ou de fusion et une zone de pompage ou de sortie, l'extrudeuse monovis étant suivie d'une filière puis par un conformateur, (2) en continu, on prépare à température ambiante un mélange homogène et on introduit le mélange homogène obtenu dans la zone d'alimentation de l'extrudeuse, le mélange homogène comprenant: - au moins deux composants à base de polymères thermoplastiques, adjuvantés et de couleurs différentes, une partie au moins de l'un ou de ces deux composants étant sous la forme de granulés, si nécessaire, un ou plusieurs additifs tels qu'un ou plusieurs agents pour améliorer les caractéristiques aux chocs des objets extrudés, la température de consigne de l'extrudeuse dans la zone d'alimentation étant réglée à une valeur inférieure à la température de fusion des polymères thermoplastiques, (3) on règle la température de consigne de l'extrudeuse au niveau de la zone de compression à une valeur inférieure ou égale à la température de fusion des polymères thermoplastiques, et, au niveau de la zone de pompage, à une valeur -19 - supérieure à la température de fusion des polymères thermoplastiques, le temps de séjour du mélange dans l'extrudeuse étant adapté en vue d'obtenir un mélange fondu et malaxé de façon hétérogène en sortie de l'extrudeuse, (4) puis on divise le flux sortant de l'extrudeuse en au moins deux flux qui alimentent la filière puis le conformateur. 2. Procédé selon la revendication 1, caractérisé en ce que le mélange comprend au moins trois composants à base de polymères thermoplastiques, qui sont adjuvantés et de couleurs différentes. 3. Procédé selon la revendication 1 ou 2, caractérisé en ce que: - la température de consigne de l'extrudeuse au niveau de la zone de compression, est inférieure d'au plus 25 C ou sensiblement égale à la température de fusion des polymères thermoplastiques, - la température de consigne de l'extrudeuse au niveau de la zone de pompage, est: supérieure d'au plus 25 C à la température de fusion des polymères thermoplastiques dans la majeure partie de la zone de pompage, supérieure d'au moins 25 C à la température de fusion des polymères thermoplastiques dans la partie finale de la zone de pompage, à proximité de la sortie de l'extrudeuse. 4. Procédé selon l'une des revendications précédentes, caractérisé en ce que le taux de compression dans la zone de compression varie d'environ 1,5 à environ 2,5. -20 - 2791597 5. Procédé selon l'une des revendications précédentes, caractérisé en ce que le rapport longueur sur diamètre (L/D) varie d'environ 20 à environ 28. 6. Procédé selon l'une des revendications précédentes, caractérisé en ce que l'un au moins des composants est constitué essentiellement de polychlorure de vinyle. 7. Procédé selon la revendication 6, caractérisé en ce que les composants sont constitués essentiellement de polychlorure de vinyle. 8. Procédé selon l'une des revendications précédentes, caractérisé en ce que l'on provoque l'expansion du flux sortant de l'extrudeuse: - soit en injectant un gaz inerte sous pression contrôlée dans le flux de mélange fondu et malaxé de façon hétérogène sortant de l'extrudeuse, avant la division de ce flux; - soit en ajoutant un agent d'expansion, de préférence solide, dans le mélange homogène des matières premières, avant son introduction dans la zone d'alimentation de l'extrudeuse et en activant l'agent d'expansion dans la partie finale de la zone de pompage, proche de la filière, afin de provoquer l'expansion en sortie de la filière.. 9. Procédé selon la revendication 8, caractérisé en ce que l'agent d'expansion est choisi parmi les azodicarbonamides et les bicarbonates alcalins. 10. Procédé selon l'une des revendications précédentes, caractérisé en ce que le mélange homogène, avant son introduction dans l'extrudeuse monovis, comprend au moins un agent pour modifier les caractéristiques aux chocs des produits semi-finis, choisi parmi les polyéthylènes chlorés, les ABS, et les polyacryliques. -21- 2791597 11. Procédé selon la revendication 7, caractérisé en ce que la température de consigne de l'extrudeuse varie: - d'environ 150 C à environ 155 C dans la zone d'alimentation, - d'environ 150 C à environ 160 C dans la zone de compression, - d'environ 170 C à environ 180 C dans la majeure partie de la zone de pompage, - d'environ 185 C à environ 195 C dans la partie finale de la zone de pompage, située près de la filière. 12. Procédé selon la revendication 11, caractérisé en ce que le temps de séjour du mélange à base de polychlorure de vinyle dans l'extrudeuse varie d'environ 2 minutes à environ 5 minutes. 13. Objets extrudés en matières thermoplastiques, à aspect veiné en surface et dans la masse, caractérisés en ce que: - ils sont obtenus à partir d'un mélange comprenant au moins deux composants à base de polychlorure de vinyle, adjuvantés et de couleurs différentes, une partie au moins de l'un ou de ces deux composants étant sous la forme de granulés, éventuellement un agent d'expansion, éventuellement un agent pour modifier les caractéristiques aux chocs des profilés; - ils présentent une répartition cellulaire homogène; - ils ont une densité variant de 1,5 à 0,6 (bornes incluses); - ils peuvent être formés et thermoformés; - ils sont creux ou pleins et possèdent une peau de surface densifiée, de densité sensiblement égale à 1,5, cette peau de surface ayant un aspect mat, satiné ou brillant. -22 - 2791597 14. Objets extrudés en matières thermoplastiques, à aspect veiné en surface et dans la masse, caractérisés en ce que: - ils sont obtenus à partir d'un mélange comprenant au moins deux composants à base de polychlorure de vinyle, adjuvantés et de couleurs différentes, une partie au moins de l'un ou de ces deux composants étant sous la forme de granulés, éventuellement un agent d'expansion, éventuellement un agent pour modifier les caractéristiques aux chocs des profilés; - ils présentent une répartition cellulaire homogène; - ils ont une densité variant de 1,5 à 0,6 (bornes incluses); - ils peuvent être formés et thermoformés; - ils sont pleins et possèdent une peau de surface, de densité variant de 1,5 à 0,6 (bornes incluses), cette peau de surface ayant un aspect mat ou satiné.